(57)【要約】【課題】基板への有機膜の形成と、当該有機膜の表面部の除去とを行うにあたり、スループットを高くすること【解決手段】内部に真空雰囲気が形成される処理容器と、前記処理容器内にて基板を載置する載置部と、前記載置部に載置された前記基板に、有機膜を成膜するための成膜ガスを供給する成膜ガス供給部と、前記載置部に載置された前記基板を当該基板に非接触で加熱し、前記有機膜の表面部を除去する加熱部と、を備えるように基板処理装置を構成する。【選択図】図１
2020150087.tif 000002
【特許請求の範囲】
【請求項１】
内部に真空雰囲気が形成される処理容器と、
前記処理容器内にて基板を載置する載置部と、
前記載置部に載置された前記基板に、有機膜を成膜するための成膜ガスを供給する成膜ガス供給部と、
前記載置部に載置された前記基板を当該基板に非接触で加熱し、前記有機膜の表面部を除去する加熱部と、
を備える基板処理装置。
【請求項２】
前記加熱部は、前記基板に光照射して加熱する光照射部である請求項１記載の基板処理装置。
【請求項３】
前記基板への成膜ガスの供給と、当該成膜ガスの供給に続く基板への光照射とを処理サイクルとすると、１つの当該基板に対して前記処理サイクルが繰り返し行われるように制御信号を出力する制御部が設けられる請求項２記載の基板処理装置。
【請求項４】
前記載置部に基板が載置されていないときに、当該載置部における前記基板の載置領域の外側に成膜された前記有機膜を除去するクリーニング機構を備える請求項１ないし３のいずれか一つに記載の基板処理装置。
【請求項５】
前記光照射部は、前記基板の載置領域に光照射する第１の光照射部を備え、
前記クリーニング機構は、前記第１の光照射部とは独立して前記載置領域の外側に光照射して加熱する第２の光照射部により構成される請求項４記載の基板処理装置。
【請求項６】
前記第２の光照射部は、
レーザー光を照射するレーザー光照射部と、
当該レーザー光を反射して前記載置部の周縁部に照射する反射部材と、
前記レーザー光の照射位置が前記載置部の周縁部に沿って移動するように、前記反射部材を前記載置部に対して相対的に移動させる移動機構と、を備える請求項５記載の基板処理装置。
【請求項７】
前記光照射部は、
光源と、当該光源から照射される光を透過して前記基板に供給すると共に前記処理容器の内壁面を形成する導光部材と、を備え、
前記導光部材を加熱する導光部材用の加熱部が設けられる請求項２ないし６のいずれか一つに記載の基板処理装置。
【請求項８】
前記成膜ガス供給部が前記成膜ガスを供給するときに、前記導光部材用の加熱部は導光部材の温度が前記基板の温度よりも高い温度になるように加熱する請求項７記載の基板処理装置。
【請求項９】
前記光源から照射される光の吸光による前記導光部材の蓄熱と、前記導光部材用の加熱部による加熱とにより、前記基板への光照射が行われるときに前記導光部材は、前記有機膜が解重合する温度とされる請求項７または８記載の基板処理装置。
【請求項１０】
前記光照射部から前記基板に光照射されるときに、前記載置部を冷却する冷却部が設けられる請求項２ないし９のいずれか１つに記載の基板処理装置。
【請求項１１】
前記有機膜は、重合体である請求項１ないし１０のいずれか一つに記載の基板処理装置。
【請求項１２】
前記重合体は、尿素結合を有する重合体である請求項１１記載の基板処理装置。
【請求項１３】
処理容器の内部に真空雰囲気を形成する工程と、
前記処理容器内の載置部に基板を載置する工程と、
前記載置部に載置された前記基板に、成膜ガス供給部により成膜ガスを供給して有機膜を成膜する工程と、
前記載置部に載置された前記基板を当該基板に非接触の加熱部により加熱し、前記有機膜の表面部を除去する工程と、
を備える基板処理方法。
【発明の詳細な説明】
【技術分野】
【０００１】
本開示は、基板処理装置及び基板処理方法に関する。
【背景技術】
【０００２】
半導体デバイスの製造工程では、基板である半導体ウエハ（以下、ウエハと記載する）に、重合体である有機膜の成膜やエッチングが行われる場合が有る。特許文献１では、ジアミンのガス、ジイソシアネートのガスを夫々ウエハの絶縁膜上に供給し、重合体であるポリ尿素膜を形成した後、エッチングにより当該ポリ尿素膜にマスクパターンを形成する処理について記載されている。ポリ尿素膜をマスクとして絶縁膜をエッチングした後は、ウエハに赤外線を照射してウエハを加熱し、上記のポリ尿素膜中の尿素結合を切断させる、即ち当該ポリ尿素を解重合させることにより除去している。
【０００３】
また、特許文献２ではウエハにポリ尿素膜を形成した後、ウエハをヒーターが設けられた載置部に載置して加熱処理を行い、ポリ尿素膜からポリカルボジイミド膜を生成させている。ポリカルボジイミド膜の耐熱性を変化させる処理として、上記の加熱処理前に紫外線が照射されている。
【先行技術文献】
【特許文献】
【０００４】
【特許文献１】特開２０１８−９８２２０号公報
【特許文献２】特開平１０−２８９９０３号公報
【発明の概要】
【発明が解決しようとする課題】
【０００５】
本開示は、基板への有機膜の形成と、当該有機膜の表面部の除去とを行うにあたり、スループットを高くすることができる技術を提供する。
【課題を解決するための手段】
【０００６】
本開示の基板処理装置は、内部に真空雰囲気が形成される処理容器と、
前記処理容器内にて基板を載置する載置部と、
前記載置部に載置された前記基板に、有機膜を成膜するための成膜ガスを供給する成膜ガス供給部と、
前記載置部に載置された前記基板を当該基板に非接触で加熱し、前記有機膜の表面部を除去する加熱部と、
を備える。
【発明の効果】
【０００７】
本開示によれば、基板への有機膜の形成と、当該有機膜の表面部の除去とを行うにあたり、スループットを高くすることができる技術を提供する。
【図面の簡単な説明】
【０００８】
【図１】本開示の一実施形態である基板処理装置の縦断側面図である。
【図２】前記基板処理装置の横断平面図である。
【図３】前記基板処理装置の上面図である。
【図４】前記基板処理装置の動作を示す説明図である。
【図５】前記基板処理装置の動作を示す説明図である。
【図６】前記基板処理装置の動作を示す説明図である。
【図７】前記基板処理装置の動作を示す説明図である。
【図８Ａ】前記基板処理装置によって処理されるウエハの縦断側面を示す概略図である。
【図８Ｂ】前記ウエハの縦断側面を示す概略図である。
【図８Ｃ】前記ウエハの縦断側面を示す概略図である。
【図８Ｄ】前記ウエハの縦断側面を示す概略図である。
【図８Ｅ】前記ウエハの縦断側面を示す概略図である。
【図９Ａ】前記ウエハの縦断側面を示す概略図である。
【図９Ｂ】前記ウエハの縦断側面を示す概略図である。
【図９Ｃ】前記ウエハの縦断側面を示す概略図である。
【図１０】前記基板処理装置の第１の変形例を示す概略図である。
【図１１】前記基板処理装置の第２の変形例を示す概略図である。
【図１２】評価試験の結果を示すグラフ図である。
【図１３】評価試験の結果を示すグラフ図である。
【図１４】評価試験で取得されたウエハの画像から得た模式図である。
【図１５】評価試験の結果を示すグラフ図である。
【図１６】評価試験の結果を示すグラフ図である。
【発明を実施するための形態】
【０００９】
本開示の一実施形態である基板処理装置１について説明する。この基板処理装置１は、ウエハＷに成膜ガスを供給することによる尿素結合を含む重合体であるポリ尿素膜の形成と、ウエハＷに光照射を行うことで加熱して当該ポリ尿素膜の表面部を解重合させて除去するアニール処理と、を行うように構成されている。上記のポリ尿素膜を形成する成膜処理は、２種の成膜ガスを蒸着重合させることで行う。そして成膜処理と、それに続くアニール処理と、を一つの処理サイクルとすると、この処理サイクルが複数回、繰り返し行われて、１枚のウエハＷが処理される。より具体的に述べると、表面に凹部（リセス）が形成されたウエハＷに成膜して凹部内に膜を埋め込み、膜の表面部を限定的に除去してリセスの再形成を行い、再度、膜の埋め込みを行うことで、埋め込まれる膜の形状を制御する。また、基板処理装置１については、ウエハＷの処理後に、後述の載置台の周縁部におけるポリ尿素膜を除去するためのクリーニングが行われるように構成されている。
【００１０】
以下、基板処理装置１の縦断側面図、横断平面図、上面図である図１、図２、図３を夫々参照しながら説明する。基板処理装置１は円形の処理容器１１を備えている。処理容器１１の側壁の下部側には、ゲートバルブ１２により開閉されるウエハＷの搬送口１３が形成されている。また、搬送口１３よりも上方における処理容器１１の側壁には、当該側壁における成膜が抑制されるように、当該側壁を加熱する側壁ヒーター１４が設けられている。
【００１１】
処理容器１１内には、支柱１５に支持された円形の載置部である載置台２が設けられている。支柱１５は処理容器１１の底部に形成された開口部１６を貫通しており、当該支柱１５の下端部は処理容器１１の外部に設けられる昇降機構１７に接続されている。支柱１５の下部側に設けられるフランジ１８と上記の開口部１６の縁部とに接続されるベローズ１９により、処理容器１１内の気密性が担保される。
【００１２】
上記の昇降機構１７により、載置台２は、ウエハＷに処理を行う処理位置と、当該処理位置の下方であると共に搬送口１３から処理容器１１内に進入する搬送機構との間でウエハＷの受け渡しを行う待機位置との間を昇降する。処理位置、待機位置は図中に実線、二点鎖線で夫々表示している。なお、処理容器１１の底部には、上記の搬送機構と待機位置における載置台２との間で、ウエハＷの受け渡しを行うための昇降ピンが設けられるが、図示は省略している。
【００１３】
載置台２の中央部２０には、中央ヒーター２１及び冷媒の流路２２が埋設されている。冷却部である流路２２はチラーを構成しており、温度調整された冷媒が当該流路２２に供給される。これら中央ヒーター２１の発熱と流路２２を流れる冷媒の冷却作用とにより、中央部２０の表面である水平な載置領域２３に載置されるウエハＷが、所望の温度になるように調整される。
【００１４】
中央部２０を囲む載置台２の周縁部は、円環状の周縁ヒーター２４として構成されており、中央ヒーター２１とは独立して温度調整される。周縁ヒーター２４上には、載置領域２３上のウエハＷの側方を囲み、当該ウエハＷの位置を規制するための位置規制部２５が設けられており、当該載置領域２３は底浅の凹部の底面として構成されている。
【００１５】
また、処理容器１１の側壁から突出するように、当該処理容器１１の周に沿って形成されたリング状の排気ブロック３１が、処理位置における載置台２を囲むように設けられている。例えば排気ブロック３１の上面は、載置台２の上面よりも低く位置している。そして、この排気ブロック３１の上面には排気口３２が多数開口しており、当該排気口３２は、排気ブロック３１の周に沿って配列されている。
【００１６】
排気ブロック３１内には、当該排気ブロック３１の周に沿うと共に各排気口３２に接続されるリング状流路３３が形成されており、当該リング状流路３３は、処理容器１１の外側から接続される排気管３４に連通している。排気管３４には排気量調整バルブ３５、バルブ３６、ドライポンプ３７、除害装置３８が下流側に向けてこの順に介設されている。バルブ３６が開放されると共にドライポンプ３７動作した状態で、排気量調整バルブ３５の開度が調整されることにより、処理容器１１内が所望の圧力の真空雰囲気となるように調整される。排気管３４には、排気管ヒーター３９が設けられており、当該排気管ヒーター３９により排気管３４の管壁が加熱されることで、当該管壁における成膜ガスによる成膜が抑制される。
【００１７】
また処理容器１１において、上記の載置台２の上方には、ウエハＷに光照射して加熱する光照射部４が設けられている。従って、光照射部４はウエハＷを非接触で加熱する加熱部であり、例えば石英により構成される窓部４１と、当該窓部４１の上方に設けられるランプヒーター４２と、により構成されている。窓部４１についてはランプヒーター４２の光を下方へ導光する扁平な円形の導光部材であり、処理容器１１の天井の中央部から下方へ突出するように設けられている。窓部４１の下面は載置台２の表面と対向するように水平に形成されると共に、処理容器４の内壁面として天井面を形成している。
【００１８】
光源であるランプヒーター４２は、窓部４１を介して載置台２の表面（上面）に光を照射する。この光は、例えば波長が４００ｎｍ〜１ｍｍの光、即ち赤外線または可視光線である。ランプヒーター４２は、中央ランプヒーター４３、周縁ランプヒーター４４により構成されており、周縁ランプヒーター４４は中央ランプヒーター４３の側周を囲むように設けられている。第１の光照射部である中央ランプヒーター４３及び第２の光照射部である周縁ランプヒーター４４は、互いに独立してオンオフの切り替えが可能に構成されており、中央ランプヒーター４３は載置台２の中央部に、周縁ランプヒーター４４は載置台２の周縁部に夫々光照射する。
【００１９】
また、窓部４１を側方から囲むと共に加熱する導光部材用の加熱部であるリングヒーター４５が設けられている。この例では、リングヒーター４５の下端と窓部４１の下端との高さは揃っており、例えばリングヒーター４５の下端と排気ブロック３１の上面との距離Ｈ１は、例えば６０ｍｍである。また、窓部４１の下面と載置台２に載置されるウエハＷの表面との距離Ｈ２は、例えば５ｍｍ〜３０ｍｍである。
【００２０】
ところで窓部４１は、中央ランプヒーター４３及び周縁ランプヒーター４４から照射される光の透過率が例えば５０％となるように構成されている。従って、窓部４１は吸光性を有する蓄熱部材として構成されており、中央ランプヒーター４３または周縁ランプヒーター４４からの光照射時に窓部４１は、蓄熱によって温度上昇する。また、窓部４１の上方には、複数の非接触型温度計（放射温度計）８８が横方向に間隔を空けて設けられており、ウエハＷから放射されて窓部４１を透過する赤外線を受けて、検出信号を制御部１０に送信する。そして、この検出信号に基づいて制御部１０が温度を検出する。つまり、ウエハＷの複数箇所の表面温度が検出される。制御部１０は、後述のアニール処理時において、このウエハＷの検出温度に基づき、既述の載置台２の中央ヒーター２１の出力を調整し、ウエハＷの温度を設定温度にすることができる。
なお、既述したように窓部４１は光の透過率が１００％ではない。従って、ウエハＷから発する放射線の一部のみが窓部４１を透過して非接触温度計４１に放射されることになる。つまり、実際のウエハＷの温度よりも検出温度は低くなるが、制御部１０は検出温度に補正値を加算して補正し、この補正された温度をウエハＷの検出温度として取り扱う。
【００２１】
また、上記の排気ブロック３１の上方において、処理容器１１の側壁から突出するように、当該処理容器１１の周に沿って形成されたリング状のガス供給部５が、処理容器１１の周に沿って設けられている。ガス供給部５は後述する成膜ガスを含むガスを処理容器１１内に供給する成膜ガス供給部をなす。ガス供給部５の内周縁には、多数のガス吐出口５１が形成されており、ガス供給部５の周方向に沿って列をなしている。各ガス吐出口５１は、窓部４１及びリングヒーター４５の下方に開口し、平面視、載置台２の中央部へ向けてガスを各々吐出するように開口している。
【００２２】
ガス供給部５内には、当該ガス供給部５の周に沿うと共に各ガス吐出口５１に接続されるリング状流路５２が形成されており、当該リング状流路５２は、処理容器１１の外側から接続されるガス供給管５３の下流端に連通している。そして、ガス供給管５３の上流側は、流量調整部５４を介してＮ２（窒素）ガス供給源５５に接続されている。
【００２３】
ガス供給管５３の流量調整部５４の下流側にはガス供給管６１、６２の各下流端が接続されている。ガス供給管６１の上流側は、流量調整部６３、気化部６４、流量調整部６５を介してＮ２ガス供給源６０に接続されている。ガス供給管６２の上流側は、流量調整部６６、気化部６７、流量調整部６８を介してＮ２ガス供給源６９に接続されている。上記の流量調整部６３、６５、６６、６８はバルブ及びマスフローコントローラにより構成されており、後述の制御部１０から出力される制御信号を受けて、下流側へのガスの給断及びガスの供給流量について調整する。
【００２４】
上記の気化部６４には、例えばジアミンである１，３−ビス(アミノメチル)シクロヘキサン（Ｈ６ＸＤＡ）が液体の状態で貯留されている。そして、ガス供給管６１の上流側から気化部６４へＮ２ガスが供給されることによって当該液体が気化し、第１の成膜ガスとしてガス供給管６１の下流側へと供給される。流量調整部６３、６５、気化部６４及びＮ２ガス供給源６０を第１の成膜ガス供給部６Ａとする。また、気化部６７には、例えばジイソシアネートである１，３−ビス(イソシアネートメチル)シクロヘキサン（Ｈ６ＸＤＩ）が液体の状態で貯留されている。そして、ガス供給管６２の上流側から気化部６４へＮ２ガスが供給されることによって当該液体が気化し、第２の成膜ガスとしてガス供給管６２の下流側へと供給される。流量調整部６６、６８、気化部６７及びＮ２ガス供給源６９を第２の成膜ガス供給部６Ｂとする。
【００２５】
上記のように配管系が構成されることで、第１の成膜ガス、第２の成膜ガス、Ｎ２ガスを各々所望の流量でガス供給管５３に供給し、ガス供給部５からこれらの各ガスを吐出させることができる。なお、特に説明無く単にＮ２ガスと記載する場合には、単体のＮ２ガスのことを指すものとする。つまり、上記のようにＮ２ガスを供給して液体を気化させることで第１の成膜ガス及び第２の成膜ガスを生成させるため、第１の成膜ガス及び第２の成膜ガスにはＮ２ガスが含まれるが、この成膜ガス中のＮ２ガスを指すものでは無い。
【００２６】
後述のウエハＷの処理中においては、例えばガス供給源５５から当該ガス供給部５へＮ２ガスの供給が常時行われる。このウエハＷの処理のうちの成膜処理において、ガス供給部５に第１の成膜ガス、第２の成膜ガスが夫々供給されるときには、当該Ｎ２ガスは各成膜ガスのキャリアガスとして作用する。そして、ガス供給部５に第１の成膜ガス及び第２の成膜ガスが供給されないときには、当該Ｎ２ガスは処理容器１１内をパージするパージガスとして作用する。
【００２７】
また、ガス供給管５３には、第１の成膜ガス及び第２の成膜ガスが冷却されて管壁に成膜されることを防ぐために、当該管壁を加熱する配管ヒーター５６が設けられている。なお、配管ヒーター５６はそのような役割を果たすために、ガス供給管５３の長さ方向に比較的広い範囲に設けられるが、図１では便宜上、局所的に設けられるように示している。なお、上記の排気管ヒーター３９についても同様に、図示の便宜上、局所的に設けられるように示している。なお、Ｎ２ガス供給源５５、６０、６９は図中で別体であるように示しているが、同一のガス供給源であってもよい。
【００２８】
基板処理装置１はコンピュータである制御部１０を備えており、この制御部１０は、プログラム、メモリ、ＣＰＵを備えている。プログラムには、後述するウエハＷに対する処理を進行させるように命令（各ステップ）が組み込まれており、このプログラムは、コンピュータ記憶媒体、例えばコンパクトディスク、ハードディスク、光磁気ディスク、ＤＶＤ等に格納され、制御部１０にインストールされる。制御部１０は当該プログラムにより基板処理装置１の各部に制御信号を出力し、各部の動作を制御する。具体的には、排気量調整バルブ３５の開度の調整、排気管３４のバルブ３６の開閉、既述の中央ランプヒーター４３及び周縁ランプヒーター４４の各々のオンオフの切換などの各動作が、制御信号により制御される。また、流量調整部６３、６５、６６、６８による配管の下流側への各ガスの給断、昇降機構１７による載置台２の昇降などについても、上記の制御信号により制御される。
【００２９】
続いて、上記の基板処理装置１を用いてウエハＷに行われる処理について、当該基板処理装置１の動作を示す図４〜図７と、ウエハＷの表面が変化する様子を示した概略縦断側面図である図８Ａ〜図８Ｅ、図９Ａ〜図９Ｃと、を参照しながら説明する。図８Ａは、基板処理装置１による処理前のウエハＷの表面部を示している。当該表面部には例えば酸化シリコンからなる層７１が形成されており、層７１にはパターンである凹部７２が形成されている。以下に説明する基板処理装置１の処理では、凹部７２の外側の高さに膜の表面の高さが揃うように、当該凹部７２内にポリ尿素膜７３を埋め込む。
【００３０】
排気管ヒーター３９、配管ヒーター５６、側壁ヒーター１４、リングヒーター４５により、排気管３４、ガス供給管５３、処理容器１１の側壁、窓部４１における成膜が各々抑制されるように、例えば１５０℃になるように加熱される。また、載置台２については、中央ヒーター２１の発熱と、流路２２への冷媒の供給とにより、ウエハＷの載置領域２３を構成する中央部２０の温度が例えば８０℃になるように調整される。その一方で載置台２の周縁ヒーター２４については当該載置台２の周縁部への成膜を抑制するために、例えば載置領域２３よりも若干高く、窓部４１の温度よりも低い温度に調整される。このとき中央ランプヒーター４３及び周縁ランプヒーター４４からの光照射は停止している。
【００３１】
そして、図８Ａで示したようにその表面が構成されたウエハＷが、開放された搬送口１３を介して処理容器１１内に搬入される。待機位置に位置する載置台２に当該ウエハＷが受け渡されて載置領域２３に載置された後、搬送口１３が閉じられ、当該載置台２が処理位置に向けて上昇する。Ｎ２ガス供給源５５からガス供給部５へＮ２ガスが、例えば１００ｓｃｃｍ〜２０００ｓｃｃｍで供給され、当該ガス供給部５から吐出される。その一方で、排気ブロック３１から処理容器１１内が排気され、当該処理容器１１内が、例えば０．１Ｔｏｒｒ（１３．３Ｐａ）〜１０Ｔｏｒｒ（１．３３３×１０３Ｐａ）とされる。載置台２に載置されたウエハＷは、当該載置台２からの伝熱により８０℃に加熱される。なお、ウエハＷは後述のように成膜処理が進行しやすい比較的低い温度とされればよく、処理容器１１の側壁及び窓部４１からの輻射熱により、載置領域２３の温度よりも若干大きい温度、例えば８５℃程度になっていてもよい。
【００３２】
続いて、第１の成膜ガス供給部６Ａからガス供給部５にアミンである第１の成膜ガスが供給され、当該ガス供給部５から処理容器１１内に吐出されて、成膜処理（１回目の成膜処理）が開始される（図４）。上記のようにウエハＷは比較的低い温度に保たれているので、第１の成膜ガスは当該ウエハＷに効率良く吸着される。その一方で、窓部４１や処理容器１１の側壁についてはウエハＷの温度よりも高い１５０℃に加熱されているため、この第１の成膜ガスの吸着が抑制される。然る後、第１の成膜ガス供給部６Ａからの第１の成膜ガスの供給が停止し、ガス供給部５からはＮ２ガスが吐出され、処理容器１１内に残留する第１の成膜ガスはパージされて、当該処理容器１１内から除去される。
【００３３】
その後、第２の成膜ガス供給部６Ｂからガス供給部５にイソシアネートである第２の成膜ガスが供給され、当該ガス供給部５から処理容器１１内に吐出される。第１の成膜ガスと同じく第２の成膜ガスは、比較的低い温度であるウエハＷに効率良く吸着される。そして、ウエハＷに吸着された第１の成膜ガスと第２の成膜ガスとが反応して尿素結合の形成による重合が起こり、ポリ尿素膜７３が成膜される（図５）。その一方で、ウエハＷの温度よりも高い温度とされている窓部４１や処理容器１１の側壁については、当該第２の成膜ガスの吸着が抑制される。このように第１の成膜ガス、第２の成膜ガス共に吸着が抑制されることで、窓部４１及び処理容器１１の側壁におけるポリ尿素膜７３の成膜が抑制される。なお、当該窓部４１及び側壁と同様に加熱されている排気管３４、ガス供給管５３についても成膜が抑制される。
【００３４】
然る後、第２の成膜ガス供給部６Ｂからの第２の成膜ガスの供給が停止し、ガス供給部５からはＮ２ガスが吐出され、処理容器１１内に残留する第２の成膜ガスがパージされ、当該処理容器１１内から除去される。以降、上記の一連の第１の成膜ガスの供給、パージ、第２の成膜ガスの供給、パージからなる処理を成膜サイクルとすると、当該成膜サイクルが繰り返し行われ、ポリ尿素膜７３の膜厚が上昇する。
【００３５】
所定の回数の成膜サイクルが行われると、例えばガス供給部５からのＮ２ガスの吐出と処理容器１１内の排気とが引き続き行われた状態で、中央ランプヒーター４３及び周縁ランプヒーター４４からの光照射が開始される（図６）。なお、この図６及び後述の図７では点線の矢印で光路を示している。また、図８Ｂは、このアニール処理開始時のウエハＷを示しており、ポリ尿素膜７３は凹部７２に沿って形成されることで、当該ポリ尿素膜７３は挟幅の凹部７４を備えている。凹部７４の底面は凹部７２の外縁の高さよりも低く、従って、ポリ尿素膜７３の凹部７２への充填は不完全な状態となっている。
【００３６】
上記の光照射により、窓部４１の温度が上昇し、ポリ尿素膜７３が解重合する温度以上の温度、例えば３５０℃となる。このような高温となることで、成膜処理時においては当該窓部４１に僅かに形成されていたポリ尿素膜７３が急激に解重合し、解重合により生成したガスは排気されて除去される。この窓部４１のポリ尿素膜７３が除去されることにより、ウエハＷに光が供給されて急速に昇温し、例えば２８０℃となる。ウエハＷの温度は窓部４１の温度より低いため、ポリ尿素膜７３の解重合は比較的緩やかに進み、解重合によりガス化したポリ尿素膜７３の表面部が、周囲の雰囲気に拡散し、排気されて除去される。また、窓部４１のポリ尿素膜７３が除去されることにより、既述した非接触型温度計８８によるウエハＷの表面温度の測定、及びその測定に基づいた中央ヒーター２１の出力の調整が行われる。
【００３７】
ところで、熱源となる中央ランプヒーター４３及び周縁ランプヒーター４４を構成する光照射部４は、載置台２から離れて設けられ、ウエハＷを非接触で加熱する構成であるため、当該載置台２は光照射部４の発熱の影響を受け難い。そして、載置台２の載置領域２３を構成する中央部２０については、冷媒が供給されることで温度調整されている。さらにウエハＷに比べて載置台２の方が大きいため、熱容量についても載置台２の方が大きく、ウエハＷからの伝熱の影響は小さい。従って、このアニール処理時における載置台２の温度変化は抑制され、載置台２の中央部２０は、例えば成膜処理時と同じく８０℃に維持される。
【００３８】
光照射が開始されてから所定の時間が経過すると、中央ランプヒーター４３及び周縁ランプヒーター４４からの光照射が停止し、アニール処理が一旦終了して、ウエハＷの温度、窓部４１の温度が夫々８０℃、１５０℃に戻るように下降する。図８Ｃは、このアニール処理終了時のウエハＷを示している。既述のように表面部が除去されたことにより、凹部７２の外側及び凹部７２の側壁の上側においてはポリ尿素膜７３が除去されて層７１が露出すると共に、挟幅の凹部７４は消失している。そして、凹部７２の底部にはポリ尿素膜７３が残留している。
【００３９】
上記の１回目のアニール処理中に載置領域２３の温度変化が抑制されていたため、光照射の停止により、ウエハＷの温度は速やかに８０℃に調整され、このウエハＷの温度調整後に、既述した１回目の成膜処理と同様の２回目の成膜処理が開始される。即ち、２回目の処理サイクルが開始される。この２回目の成膜処理において、上記のように狭幅の凹部７４が消失しているため、第１の成膜ガス及び第２の成膜ガスは、層７１の凹部７２内へ比較的流入しやすい。従って、凹部７２の底部におけるポリ尿素膜７３の膜厚が、比較的速く上昇する。
【００４０】
続いて、既述した１回目のアニール処理と同様の２回目のアニール処理が開始される。図８Ｄは、この２回目のアニール処理開始時のウエハＷを示している。凹部７２にポリ尿素膜７３が残留した状態で２回目の成膜処理が行われたことで、２回目のアニール処理開始時においては、ポリ尿素膜７３の凹部７４の底面は、１回目のアニール処理開始時の凹部７４の底面よりも高い。即ち、１回目のアニール処理開始時よりも凹部７２におけるポリ尿素膜７３の充填が進行している。そして、２回目のアニール処理が進行することにより、１回目のアニール処理と同様に、窓部４１に成膜されたポリ尿素膜７３が除去されると共に、ウエハＷにおけるポリ尿素膜７３の表面部が除去される。図８Ｅは、２回目のアニール処理終了時のウエハＷを示しており、１回目のアニール処理終了時よりも凹部７２内のより高い位置まで、ポリ尿素膜７３が形成されている。
【００４１】
さらに成膜処理とアニール処理とからなる処理サイクルが繰り返し行われることで、凹部７２におけるポリ尿素膜７３の充填が進行する。そのように凹部７２における充填が進行することにより、成膜処理終了時のポリ尿素膜７３の表面の平坦性が高くなる（図９Ａ）。そのように平坦性が高くなった状態でアニール処理が行われ、ポリ尿素膜７３の表面と凹部７２の外側の高さとが揃う（図９Ｂ）。所定の回数の処理サイクルが終了すると、処理容器１１から搬出される。なお、図９Ａ、図９Ｂは、最後の処理サイクルにおけるアニール処理開始時のウエハＷ、アニール処理終了時のウエハＷを夫々示している。
【００４２】
なお、処理容器１１から搬出されたウエハＷについては、その表面にガスの透過性を有する膜（キャップ膜）７５が形成された後、加熱されてポリ尿素膜７３が解重合して生成したガスがキャップ膜７５を介して除去される。それによって凹部７２内は、後にウエハＷに形成される配線同士を絶縁するための封止された空間（エアギャップ）として構成される（図９Ｃ）。つまり、ポリ尿素膜７３はこのエアギャップを形成するための犠牲膜である。
【００４３】
上記の処理サイクル実行中、載置台２の周縁ヒーター２４については、例えば窓部４１や処理容器１１の側壁よりも低い温度に保たれることで、上記のように処理容器１１からウエハＷが搬出されるとき、載置台２の周縁部の位置規制部２５にはポリ尿素膜７３が若干成膜されている。その処理容器１１からのウエハＷの搬出後、載置台２が処理位置に位置し、処理サイクル実行時と同様に処理容器１１内へのＮ２ガスの供給と排気とが行われた状態で、周縁ランプヒーター４４から光照射される。さらに、例えば周縁ヒーター２４については処理サイクル実行時よりも高い温度、例えば２００℃とされる。周縁ランプヒーター４４からの光照射と、周縁ヒーター２４の発熱とにより、位置規制部２５の温度は例えば３５０℃に達し、その表面のポリ尿素膜７３が解重合されて除去される。即ち、載置台２におけるウエハＷの載置領域２３の外側のクリーニングが行われる。
【００４４】
周縁ランプヒーター４４による載置台２への周縁部への限定的な光照射であること、中央ヒーター２１及び周縁ヒーター２４のうちの周縁ヒーター２４のみの温度上昇であることから、このクリーニング中においても、載置台２の中央部２０の温度上昇は抑制される。然る後、周縁ランプヒーター４４からの光照射が停止して、上記のクリーニングが終了する。クリーニングの終了後は、ウエハＷが処理容器１１に搬入され、既述したように処理サイクルが繰り返し行われて処理される。上記のようにクリーニング中における、中央部２０の温度上昇は抑制されているため、クリーニング後に中央部２０の載置領域２３に載置されるウエハＷは速やかに温度調整が完了されて、既述の処理サイクルが開始される。このクリーニングは、例えば１枚ウエハＷを処理する毎に行われるが、複数枚のウエハＷを処理する毎に行ってもよい。
【００４５】
後述の評価試験で示すように、プラズマにウエハＷを曝してポリ尿素膜７３の表面部の除去を行う場合、ポリ尿素膜７３を構成する架橋が開裂することで生じるラジカルによって、当該ポリ尿素膜７３が変質した成分が生じる。上記のようにポリ尿素膜７３は犠牲膜であるため後段の処理にて除去されるが、その除去を行う際に、この変質した成分が残渣としてウエハＷに滞留してしまうおそれが有る。しかし、基板処理装置１によれば、ランプヒーター４２から光照射を行うことでウエハＷを加熱して、当該ウエハＷに形成されたポリ尿素膜７３を解重合させて、その表面部を除去している。つまり、プラズマが用いられず、上記のラジカルを生成させることが無いように、ポリ尿素膜７３の表面部が除去されるので、上記の残渣の生成を抑制することができる。
【００４６】
そして、基板処理装置１によれば、共通の処理容器１１内で成膜処理とアニール処理とがウエハＷに行われる構成とされている。従って、成膜処理専用の処理容器、アニール処理専用の処理容器を設けて、これらの処理容器間でウエハＷを搬送して処理を行う場合に比べると、基板処理装置１では処理容器間でウエハＷを搬送する必要が無いため、高いスループットを得ることができる。なお、上記のアニール処理については載置台２からウエハＷを離した状態で行っても構わない。つまり、後述の例のようにピンに支持されることによって、載置台２の表面からウエハＷが離れた状態で加熱が行われてもよい。
【００４７】
ところで成膜処理時において、ウエハＷに効率良く成膜ガスを吸着させるためには、ウエハＷを比較的低い温度とすることが好ましい。一方で、アニール処理時にはポリ尿素膜７３が除去されるように、ウエハＷを比較的高い温度とする必要が有る。このように成膜処理時とアニール処理時とで、適正なウエハＷの温度帯域が異なる。上記の基板処理装置１では、比較的低い温度に保たれた載置台２の中央部２０にウエハＷを載置し、上記のようにアニール処理時においては光照射部４がウエハＷに光照射することにより、ウエハＷを非接触で加熱する。この光照射を停止したときには、非接触の加熱であるためにウエハＷは光照射部４の温度の影響を受け難い。その一方で、ウエハＷに接している載置台２の中央部２０の温度が比較的低い状態とされているので、当該載置台２の中央ヒーター２１の温度を下降させて載置台２を冷却させなくても、ウエハＷは速やかに降温される。つまり、成膜処理とアニール処理との切り替わりによる中央ヒーター２１の昇降温が不要となり、ウエハＷの温度調整に要する時間が長くなることを抑制することができる。従って、上記のように処理サイクルを繰り返すにあたり、アニール処理の次の成膜処理を速やかに開始することができるので、高いスループットを得ることができる。また、一のウエハＷの処理した後、次のウエハＷを載置台２に載置したときに、速やかにウエハＷの温度を調整して処理を開始することができるため、その観点からも高いスループットを得ることができる。なお、上記のように成膜処理時とアニール処理時との切り替えのために中央ヒーター２１の温度を変更する必要は無いが、当該温度について若干の変更がなされるようにしてもよい。つまり、各処理間で載置台２の載置領域２３の温度を一定とすることには限られない。
【００４８】
凹部７２のアスペクト比によっては、１回の成膜処理及びアニール処理でポリ尿素膜７３を、凹部７２に十分に埋め込むことができる。また、必ずしも凹部７２内にポリ尿素膜７３を、その表面が凹部７２の外側の高さと同じになるまで埋め込む必要は無い。つまり、１枚のウエハＷに対して、上記の処理サイクルを繰り返し行うことには限られず、１回のみ処理サイクルを行ってもよい。その場合においても、上記のように一のウエハＷと次のウエハＷとの処理間隔が長くなることが抑制されるので、スループットの向上を図ることができる。
【００４９】
さらに、成膜処理時においてはランプヒーター４２により、窓部４１がウエハＷの温度よりも高い温度に加熱され、当該窓部４１における成膜が抑制されている。従って、アニール処理を開始してから僅かな時間で窓部４１からポリ尿素膜７３が除去されて、ウエハＷに光照射される。それ故に、アニール処理の開始後、ウエハＷを速やかに昇温させることができるため、より高いスループットを得ることができる。
【００５０】
さらに、ランプヒーター４２としては、ウエハＷの処理後にウエハＷの載置領域２３の外側である載置台２の周縁部に局所的に光照射し、クリーニングを行う周縁ランプヒーター４４を備えている。このクリーニングにより、先のウエハＷの処理時に載置台２の周縁部に形成されたポリ尿素膜７３からパーティクルが生じて、後続のウエハＷの処理に不具合が発生してしまうことを防ぐことができる。また、載置台２から離れて設けられる周縁ランプヒーター４４を用いてこのようなクリーニングを行うことで、クリーニング中における載置台２の中央部２０の温度上昇を抑え、既述のようにクリーニング後、速やかにウエハＷの処理を開始することができる。なお、周縁ランプヒーター４４からの光照射と、載置台２の周縁ヒーター２４の温度上昇とによってクリーニングを行うことには限られず、例えばこれらのうちの一方のみを行うことで、クリーニングを実施してもよい。
【００５１】
ところで、上記のガス供給部５においてガス吐出口５１は複数開口しているが、ウエハＷにガスを供給できればよいため、１つのみ開口していてもよい。また、上記の例では、各配管及び処理容器１１において不要なポリ尿素膜７３の成膜を抑制するために第１の成膜ガスと第２の成膜ガスとを互いに異なるタイミングで処理容器１１内に供給しているが、これらの成膜ガスを同時に処理容器１１内に供給して成膜を行ってもよい。また、使用する成膜ガスの種類によって、成膜処理時における適正なウエハＷの温度は異なる。即ち成膜が可能であれば、加熱部である中央ヒーター２１は設けなくてもよい。つまり、載置台２の加熱は行われなくてもよい。一方、上記のようにアニール処理時においてウエハＷからの伝熱による載置台２の温度上昇を抑制して、速やかに成膜処理を開始できるようにするために、載置台２の冷却部を構成する流路２２については設けることが好ましい。
【００５２】
続いて図１０を参照して、基板処理装置１の第１の変形例である基板処理装置８０について、基板処理装置１との差異点を中心に説明する。この基板処理装置８０には、周縁ランプヒーター４４が設けられておらず、アニール処理時には中央ランプヒーター４３のみからの光照射により、ウエハＷが加熱される。そして、中央ランプヒーター４３上において、移動機構である回転機構８１に接続されて、縦軸周りに回転自在な第１の反射部材８２が設けられている。この第１の反射部材８２を側方から囲むと共に、載置台２の周縁部上に配置された、平面視リング状の第２の反射部材８３が設けられている。さらに、第１の反射部材８３の上方には中央ランプヒーター４３とは独立して光照射可能なレーザー光照射部８４が設けられており、第１の反射部材８２に向けてレーザー光を照射する。回転機構８１、第１の反射部材８２、第２の反射部材８３及びレーザー光照射部８４は第２の光照射部を構成する。
【００５３】
図１０中の直線の矢印は、レーザー光照射部８４から照射されるレーザー光の光路を示している。第１の反射部材８２に照射されたレーザー光は横方向に向けて反射されて、第２の反射部材８３に照射される。第２の反射部材８３は、このレーザー光を下方に向けて反射し、当該レーザー光は窓部４１を透過して、載置台２の位置規制部２５へ照射される。第１の反射部材８２の回転により、当該第１の反射部材８２によって反射されるレーザー光の方向が変わり、第２の反射部材８３の周方向にレーザー光が照射される位置が移動する。この第２の反射部材８３における照射位置の移動により、位置規制部２５の周方向に沿ってレーザー光が照射される位置が移動し、位置規制部２５の全周に亘ってクリーニングされる。なお、第１の反射部材８２を載置台２に対して回転可能に構成する代わりに、載置台２を回転可能に構成することで、載置台２におけるレーザー光が照射される位置を位置規制部２５の周に沿って移動させてもよい。つまり、載置台２に対して第１の反射部材８２及び第２の反射部材８３が、相対的に移動できればよい。
【００５４】
図１１には、基板処理装置１の第２の変形例である基板処理装置８５を示している。この基板処理装置８５について、基板処理装置１との差異点を中心に説明する。この基板処理装置８５の載置台２には、加熱部をなす光源としてＬＥＤ（Light Emitting Diode）８６が設けられている。また、載置台２上には複数のピン８７が設けられており、当該ピン８７により、ウエハＷの裏面は加熱部であるＬＥＤ８６に対して離間して支持される。そして、アニール処理時は、上記のランプヒーター４２からの光照射が行われる代わりに、ＬＥＤ８６からの光照射が行われて、ウエハＷが加熱されることにより行われる。このように装置を構成しても、熱源となるＬＥＤ８６はウエハＷを非接触で加熱してアニール処理するので、次に成膜処理を行うにあたりウエハＷの温度がＬＥＤ８６の影響を受け難い。従って、基板処理装置１と同様にアニール処理後、成膜処理を速やかに開始することができ、スループットの向上を図ることができる。例えばＬＥＤ８６は、光源本体８６Ａと光源本体８６Ａから発せられる光を上方に透過させる窓部８６Ｂと、により構成される。また、窓部８６Ｂの下方に複数の非接触型温度計８８が設けられる。アニール処理時には、光源本体８６Ａからの光により窓部８６Ｂの表面が加熱され、当該窓部８６Ｂに成膜されたポリ尿素膜７３が除去され、基板処理装置１と同様にウエハＷの複数箇所の温度が検出可能となる。そして、この検出温度に基づいて、ウエハＷが設定温度となるようにＬＥＤ８６の出力（光源本体８６Ａの光強度）が調整される。
【００５５】
既述した各基板処理装置の例として示されるように、ウエハＷを非接触で加熱する熱源となる加熱部としてはランプによって構成することができ、このランプとしてはＬＥＤであってもよい。また、基板処理装置１において処理容器１１の天井部に光照射部４を設ける代りに、加熱部としてヒーター抵抗を備える発熱体を設け、当該発熱体からの輻射熱によってウエハＷを非接触で加熱してもよい。そのように装置を構成した場合についても、アニール処理の次に成膜処理が行われるウエハＷの温度が、発熱体の温度の影響を受け難いため、成膜処理を速やかに開始することができる。従って、ウエハＷを加熱するための加熱部としては、抵抗加熱される発熱体であってもよい。
【００５６】
なお、本願に開示された技術は、上記した実施形態に限定されるものではなく、その要旨の範囲内で数々の変形、省略及び置換が可能である。
【００５７】
例えば上記した実施形態ではウエハＷに形成する有機膜の材料として、ポリ尿素を用いる例を示したが、熱分解可能な有機材料であれば、他の有機材料が用いられてもよい。ポリ尿素以外の熱分解可能な有機材料としては、ポリウレタン、アクリル樹脂、ポリオレフィン、ポリカーボネート、ポリアミド、フェノール樹脂、または熱気化可能な低分子材料などが考えられる。従って、ポリ尿素以外の重合体を用いても有機膜を形成することができる。また、例えば、ポリ尿素膜７３を成膜する材料の一例としてＨ６ＸＤＡ、Ｈ６ＸＤＩを示したが、これらの材料を用いることには限られず、例えば他の公知の材料を用いてポリ尿素膜７３を成膜することができる。
【００５８】
（評価試験）
続いて、既述の実施形態に関連して行われた評価試験について説明する。
（評価試験１）
評価試験１として、上記の実施形態で説明したように、ウエハＷを加熱してポリ尿素膜の表面部を除去するアニール処理を行った。つまり、ウエハＷをプラズマに曝すことなく、ポリ尿素膜を除去した。処理時のウエハＷの温度については、ウエハＷ毎に変更した。そして、処理後の各ウエハＷについて、ポリ尿素膜７３の除去レート（除去されたポリ尿素膜の膜厚／処理時間）を算出した。また、比較試験１として、アルゴンガス及び酸素ガスを処理容器内に供給し、これらのガスをプラズマ化して、真空雰囲気でウエハＷの表面に形成されたポリ尿素膜の表面部をエッチングした。この比較試験１でも評価試験１と同様に、ウエハＷ毎に温度を変更して処理を行った。そして、処理後の各ウエハＷについてポリ尿素膜の除去レート（エッチングレート）を算出した。
【００５９】
上記の評価試験１の試験結果を図１２のグラフに表している。グラフの横軸はウエハＷの温度（単位：℃）、グラフの縦軸はポリ尿素膜の除去レート（単位：ｎｍ／分）を夫々示している。グラフでは、評価試験１、比較試験１についての結果が各々プロットされており、さらに評価試験１、比較試験１の夫々の結果に基づいて作成した近似直線を表示している。
【００６０】
各近似直線より、本実施形態の除去手法とプラズマエッチングによる除去手法との間で同様の除去レートを得る場合には、本実施形態の除去手法の方が、ウエハＷの温度を高くする必要が有ることが分かる。ただし、各近似直線の傾きに大きな差は無い。即ち、本実施形態の除去手法とプラズマエッチングによる除去手法との間で、温度の変化量が同様である場合には、除去レートの変化量も同様である。従って、除去レートの制御性について、本実施形態の除去手法とプラズマエッチングによる除去手法との間で大きな差違は無いことが分かる。
【００６１】
（評価試験２）
評価試験２として、試験用の装置を用いて上記の基板処理装置１のアニール処理と同様の処理を行い、ウエハＷ表面に形成されたポリ尿素膜の表面部を除去した後、ウエハＷに残留したポリ尿素膜の膜厚を測定した。ウエハＷには、膜厚が５０ｎｍ、１００ｎｍ、２００ｎｍ、５００ｎｍとなるようにポリ尿素膜を形成しており、そのように膜厚が５０ｎｍ、１００ｎｍ、２００ｎｍ、５００ｎｍであるウエハＷに対して行った試験を夫々評価試験２−１、２−２、２−３、２−４とする。そして、これら評価試験２−１〜２−４については、処理時におけるウエハＷの温度をウエハＷ毎に変更しており、変更した範囲は２６０℃〜３００℃である。
【００６２】
図１３のグラフは、評価試験２の結果を表している。グラフの横軸はウエハＷの温度（単位：℃）、グラフの縦軸は除去された表面部の膜厚（単位：ｎｍ）を夫々示している。このグラフにより、評価試験２−１〜２−４において、２６０℃〜３００℃の範囲で温度が高いほど残留するポリ尿素膜の膜厚が小さいこと、及びウエハＷの温度が高くなるにつれて評価試験２−１〜２−４間で残留する膜厚の差が小さくなることが示されている。従って、ウエハＷの温度によってアニール処理後の各膜厚のポリ尿素膜７３の残留量を調整することができるので、既述の実施形態で説明したように、アニール処理を行い、ポリ尿素膜７３の一部のみを除去することが可能であることが分かる。
【００６３】
（評価試験３）
既述の実施形態と同様に、パターンを形成する凹部７２が形成された層７１を備えるウエハＷ表面にポリ尿素膜７３を成膜し、ウエハＷの断面の画像を取得した。この成膜処理については、膜厚が１００ｎｍとなるように設定して行った。そしてこの成膜後、ウエハＷを２９０℃に加熱するアニール処理を行い、ポリ尿素膜７３の表面部を除去し、ウエハＷの断面の画像を取得した。このような成膜処理、アニール処理及びアニール処理前後の断面画像の取得を、凹部７２の深さが同じで、パターンのハーフピッチが互いに異なる複数のウエハＷについて行った。このハーフピッチとしては夫々、４０ｎｍ、８０ｎｍ、１２０ｎｍ、１５０ｎｍ、２００ｎｍ、２５０ｎｍ、３００ｎｍである。
【００６４】
図１４は、取得された画像を模式図として示したものである。ハーフピッチが４０ｎｍ、１２０ｎｍ、２００ｎｍ、３００ｎｍであるウエハＷについて取得された画像から得た模式図を左側から右側に向けて並べて示しており、図の上段、下段はアニール処理前のウエハＷ、アニール処理後のウエハＷを夫々示している。ハーフピッチが８０ｎｍ、１５０ｎｍ、２５０ｎｍであるウエハＷについては図示を省略しているが、アニール処理前の各ウエハＷについて見ると、ハーフピッチが大きいほど、凹部７２の底面と凹部７２の外側のポリ尿素膜７３の表面との間の高さが大きい結果となった。なお、図中、アニール処理前のウエハＷの凹部７２の底面の高さを点線で表示している。そして、アニール処理後の各ウエハＷについて見ると、ウエハＷ間で凹部７２内のポリ尿素膜７３の厚さは概ね同じであると共に、凹部７２の外側においてはポリ尿素膜７３が除去されて、層７１の表面が露出する結果となった。
【００６５】
従って、アニール処理前に凹部７２の底面から見たポリ尿素膜７３の表面の高さが異なっていても、アニール処理後におけるポリ尿素膜の膜厚を互いに揃えることができることが分かる。そして、この評価試験３の結果から凹部７２の幅によらず、実施形態で説明した処理サイクルを行うことでポリ尿素膜７３を残留させることができることが分かる。そして、このように１回の処理サイクルで凹部７２内にポリ尿素膜７３が残留するため、実施形態で説明したように処理サイクルを繰り返すことで、凹部７２内にてポリ尿素膜７３を堆積させることができると考えられる。
【００６６】
（評価試験４）
評価試験４（４−１〜４−８）として、表面にポリ尿素膜の形成を含む各種の処理を行った基板及び表面に処理を行わないシリコン製の基板の各表面について、ＸＰＳ（Ｘ線光電分光法）を行い、Ｃ１ｓの光電子放出強度を測定した。以下、評価試験４−１〜４−８について具体的に述べる。評価試験４−１として、上記の処理を行わないベアシリコンである基板の表面について測定を行った。評価試験４−２として、膜厚が１５０ｎｍとなるようにポリ尿素膜を基板に成膜する成膜処理を行った後、Ｎ２ガス雰囲気にて３５０℃で５分間加熱するアニール処理を行った後の基板の表面について測定を行った。評価試験４−３〜４−８として、成膜処理後でアニール処理前において、基板をプラズマ曝したことを除いては評価試験４−２と同様に処理した基板の表面について測定を行った。評価試験４−３〜４−８間でプラズマを生成するためのガスは異なっている。評価試験４−３、４−４、４−５、４−６、４−７、４−８では、Ａｒ（アルゴン）ガス、ＣＯ２（二酸化炭素）ガス、Ｈ２（水素）ガス及びＮ２ガスの混合ガス、ＣＦ４（四フッ化メタン）ガス、Ｃ４Ｆ８（オクタフルオロシクロブタン）ガスにより夫々プラズマを形成した。
【００６７】
図１５の棒グラフは、この評価試験４の結果を示しており、グラフの縦軸は測定されたＣ１ｓの強度を示している。ベアシリコンである評価試験４−１と、プラズマ処理を行わずにアニール処理を行った評価試験４−２との間で、Ｃ１ｓの強度に大きな差は無い。そして、グラフに示すように、Ａｒガスのプラズマを用いた評価試験４−３のＣ１ｓの強度は、評価試験４−２のＣ１ｓの強度よりもやや大きい。そして、各種のプラズマを用いた評価試験４−４〜４−８では、評価試験４−２に比べて著しくＣ１ｓの強度が大きくなっている。プラズマに曝した評価試験４−３〜４−８でＣ１ｓの強度が大きいことは、既述したようにポリ尿素膜の変質が起こったことで、アニール処理によって除去されない化合物が生成したためであると考えられる。この評価試験４の結果から、ポリ尿素膜の成膜処理後、プラズマに曝さずにポリ尿素膜の除去を行う上記の実施形態においては、ポリ尿素膜の変質を抑え、残渣を低減させることができるため有効であることが示された。
【００６８】
（評価試験５）
評価試験５として、ウエハＷを加熱して、成膜ガスを供給してポリ尿素膜を形成し、処理後のウエハＷよりデポレート（ポリ尿素膜の膜厚／成膜処理時間）を算出した。複数のウエハＷについて処理を行い、ウエハＷ毎に成膜処理時の温度を８０℃〜９５℃の範囲内で変更した。
【００６９】
図１６の片対数グラフは評価試験５の結果を表しており、グラフの縦軸はデポレート（単位：ｎｍ／分）、横軸はウエハＷの温度（単位：℃）を夫々示す。グラフに示されるように、ウエハＷの温度が８０℃、８５℃、９０℃、９５℃であるときに、デポレートは約８００ｎｍ／分、１１０ｎｍ／分、３０ｎｍ／分、１２ｎｍ／分である。このように比較的小さな温度の変化により、デポレートが比較的大きく変化する。従って、この評価試験５からは、実施形態で示したようにウエハＷの温度に対して処理容器内の各部材の温度を高くすることで、ウエハＷにポリ尿素膜を効率良く成膜させる一方、処理容器内の各部材へのポリ尿素膜の成膜を大きく抑制することができることが確認された。
【符号の説明】
【００７０】
Ｗ        ウエハ
１        基板処理装置
１１      処理容器
２        載置台
４        光照射部
５        ガス供給部
７３      ポリ尿素膜
【図１】
2020150087.tif 000003
【図２】
2020150087.tif 000004
【図３】
2020150087.tif 000005
【図４】
2020150087.tif 000006
【図５】
2020150087.tif 000007
【図６】
2020150087.tif 000008
【図７】
2020150087.tif 000009
【図８Ａ】
2020150087.tif 000010
【図８Ｂ】
2020150087.tif 000011
【図８Ｃ】
2020150087.tif 000012
【図８Ｄ】
2020150087.tif 000013
【図８Ｅ】
2020150087.tif 000014
【図９Ａ】
2020150087.tif 000015
【図９Ｂ】
2020150087.tif 000016
【図９Ｃ】
2020150087.tif 000017
【図１０】
2020150087.tif 000018
【図１１】
2020150087.tif 000019
【図１２】
2020150087.tif 000020
【図１３】
2020150087.tif 000021
【図１４】
2020150087.tif 000022
【図１５】
2020150087.tif 000023
【図１６】
2020150087.tif 000024